【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
約９Åの大きさより小さい細孔における＜約１００ｃｃ／Ｌ−Ｍの体積、約９〜２７Åの大きさの細孔における＞約２００ｃｃ／Ｌ−Ｍの体積、約２７〜４９０Åの大きさの細孔における＞約５０ｃｃ／Ｌ−Ｍの体積、および≧０．４ｇ／ｃｃの部分密度を含むガス吸蔵材料を含む多孔質ガス吸蔵モノリスであって、
≦４０ｌｂ／ＧＧＥの作業重量分析容量および／または＜３５Ｌ／ＧＧＥの体積分析容量を有する多孔質ガス吸蔵モノリス。
【請求項２】
非水性結合剤をさらに含む、請求項１に記載のモノリス。
【請求項３】
前記非水性結合剤が１０ｗｔ％以下の量で存在する、
前記ガス吸着材料が少なくとも９０ｗｔ％の量で存在する、および／または
前記非水性結合剤が、前記結合剤の約５０ｗｔ％〜約７０ｗｔ％の分散液である、請求項１または２に記載のモノリス。
【請求項４】
前記非水性結合剤が、フルオロポリマー、ポリアミド、ポリイミド、フィブリル化セルロース、高性能プラスチック、フルオロポリマーとのコポリマー、ポリアミドとのコポリマー、ポリイミドとのコポリマー、高性能プラスチックとのコポリマー、またはそれらの組み合わせの少なくとも１つである、および／または
前記ガス吸着材料が、活性炭、ゼオライト、シリカ、有機金属骨格、共有結合有機骨格、またはそれらの組み合わせの少なくとも１つである、請求項２または３に記載のモノリス。
【請求項５】
前記フルオロポリマーが、ポリ（ビニリデンジフルオリド）、フッ素化エチレンプロピレン、ペルフルオロアルコキシアルカン、およびポリテトラフルオロエチレンからなる群から選択される少なくとも１つのフルオロポリマーであり、
前記ポリアミドが、ナイロン−６，６’、ナイロン−６、およびナイロン６，１２からなる群から選択される少なくとも１つのポリアミドであり、前記活性炭が、木材、ピートモス、ココナッツの殻、石炭、クルミの殻、合成ポリマーおよび／または天然ポリマーに由来し、および／または
前記活性炭が、熱的に活性化されている、化学的に活性化されている、またはそれらの組み合わせである、請求項４に記載のモノリス。
【請求項６】
前記モノリスが以下の
約０．４ｇ／ｃｃ〜約０．７５ｇ／ｃｃの範囲である前記部分密度、
前記作業重量分析容量が３０ｌｂ／ＧＧＥ未満である、
前記体積分析容量が３０Ｌ／ＧＧＥ未満である、または
それらの組み合わせ
の少なくとも１つを有する、請求項１〜５のいずれかに記載のモノリス。
【請求項７】
多孔質ガス吸蔵モノリスの製造方法であって、
ガス吸着材料と非水性結合剤とを混合すること、および
前記混合物を成形構造物に圧縮するか、前記混合物をある形状に押し出すこと
を含み、
前記モノリスは、以下の
約９Åの大きさより小さい細孔における＜約１００ｃｃ／Ｌ−Ｍの体積、
約９〜２７Åの大きさの細孔における＞約２００ｃｃ／Ｌ−Ｍの体積、
約２７〜４９０Åの大きさの細孔における＞約５０ｃｃ／Ｌ−Ｍの体積、
≧０．４ｇ／ｃｃの部分密度、
≦４０ｌｂ／ＧＧＥの作業重量分析容量、
＜３５Ｌ／ＧＧＥの体積分析容量、
前記ガス吸着材料が少なくとも９０ｗｔ％の量で存在し、
前記非水性結合剤が１０ｗｔ％以下の量で存在し、
前記非水性結合剤が、前記結合剤の約５０ｗｔ％〜約７０ｗｔ％の分散液である、またはそれらの組み合わせである、
の少なくとも１つを含む方法。
【請求項８】
前記圧縮した混合物に熱を加えることをさらに含む、請求項７に記載の方法。
【請求項９】
前記モノリスが、以下の
前記非水性結合剤が、フルオロポリマー、ポリアミド、ポリイミド、フィブリル化セルロース、高性能プラスチック、フルオロポリマーとのコポリマー、ポリアミドとのコポリマー、ポリイミドとのコポリマー、高性能プラスチックとのコポリマーもしくはそれらの組み合わせの少なくとも１つである、または
前記ガス吸着材料が、活性炭、ゼオライト、シリカ、有機金属骨格、共有結合有機骨格、もしくはそれらの組み合わせの少なくとも１つである、または
それらの組み合わせ
の少なくとも１つを有する、請求項７に記載の方法。
【請求項１０】
前記フルオロポリマーが、ポリ（ビニリデンジフルオリド）、フッ素化エチレンプロピレン、ペルフルオロアルコキシアルカン、およびポリテトラフルオロエチレンからなる群から選択される少なくとも１つのフルオロポリマーであり、
前記ポリアミドが、ナイロン−６，６’、ナイロン−６、およびナイロン６，１２からなる群から選択される少なくとも１つのポリアミドであり、前記活性炭が、木材、ピートモス、ココナッツの殻、石炭、クルミの殻、合成ポリマーおよび／または天然ポリマーに由来し、および／または
前記活性炭が、熱的に活性化されている、化学的に活性化されている、またはそれらの組み合わせである、請求項７〜９のいずれかに記載のモノリス。
【請求項１１】
前記混合物を圧縮することが、少なくとも１，２５０ｐｓｉの圧力を加えることを含み、および／または
前記成形構造物または前記押出し形状が、円柱、長円形の柱体、立方体、楕円形の柱体、または直方体である、請求項７〜１０のいずれかに記載の方法。
【請求項１２】
容器と、
その中に配置された請求項１〜６のいずれかに記載の多孔質ガス吸蔵モノリスを含むガス貯蔵システム。
【請求項１３】
前記容器が少なくとも１，０００ｐｓｉに耐えるように構成されている、請求項１２に記載のガス貯蔵システム。
【請求項１４】
ガスを貯蔵する方法であって、
前記方法は、前記ガスを請求項１２または１３のガス貯蔵システムと接触させることを含む、方法。
【手続補正２】
【補正対象書類名】明細書
【補正対象項目名】００５５
【補正方法】変更
【補正の内容】
【００５５】
実施形態において、本開示の非水性結合剤は、フルオロポリマー（例えば、ポリ（ビニリデンジフルオリド）、ポリテトラフルオロエチレン、ペルフルオロアルコキシアルカン、またはフッ素化エチレンプロピレン）、ポリアミド（例えば、ナイロン−６，６’またはナイロン−６）、ポリイミド、高性能プラスチック（例えばポリフェニレンスルフィド）、フルオロポリマーとのコポリマー、ポリアミドとのコポリマー、ポリイミドとのコポリマー、高性能プラスチックとのコポリマーまたはそれらの組み合わせの少なくとも１つである。特定の実施形態では、本開示の組成物の非水性結合剤は、１０ｗｔ％以下の量で存在する。例えば、本開示の組成物の非水性結合剤は、約２．５〜約１０ｗｔ％、約５．０〜約１０ｗｔ％、約７．５ｗｔ％〜約１０ｗｔ％、約９〜約１０ｗｔ％、約２．５〜約８ｗｔ％、約５．０〜約８ｗｔ％、約６．５ｗｔ％〜約８ｗｔ％、約２．５〜約７ｗｔ％、約５．０〜約７ｗｔ％、約２．５〜約５．０ｗｔ％、または２．５ｗｔ％以下の量で存在し得る。特定の実施形態では、非水性結合剤は、約１ｗｔ％、約１．５ｗｔ％、約２ｗｔ％、約２．５ｗｔ％、約３ｗｔ％、約３．５ｗｔ％、約４ｗｔ％、約４．５ｗｔ％、約５ｗｔ％、約５．５ｗｔ％、約６ｗｔ％、約６．５ｗｔ％、約７ｗｔ％、約７．５ｗｔ％、約８ｗｔ％、約８．５ｗｔ％、約９ｗｔ％、約９．５ｗｔ％、または約１０ｗｔ％の量で存在する。
【手続補正３】
【補正対象書類名】明細書
【補正対象項目名】００６２
【補正方法】変更
【補正の内容】
【００６２】
実施形態では、モノリスは少なくとも０．４ｇ／ｃｃの部分密度を有する。例えば、モノリスの部分密度は、約０．４０ｇ／ｃｃ〜約２．００ｇ／ｃｃ、約０．４０ｇ／ｃｃ〜約１．５０ｇ／ｃｃ、約０．４０ｇ／ｃｃ〜約１．２５ｇ／ｃｃ、約０．４０ｇ／ｃｃ〜約１．００ｇ／ｃｃ、約０．４０ｇ／ｃｃ〜約０．８０ｇ／ｃｃ、約０．４０ｇ／ｃｃ〜約０．７５ｇ／ｃｃ、約０．４０ｇ／ｃｃ〜約０．６５ｇ／ｃｃ、約０．４０ｇ／ｃｃ〜約０．５５ｇ／ｃｃ、約０．４０ｇ／ｃｃ、〜約０．５５ｇ／ｃｃ、約０．５０ｇ／ｃｃ〜約２．００ｇ／ｃｃ、約０．５０ｇ／ｃｃ〜約１．５０ｇ／ｃｃ、約０．５０ｇ／ｃｃ〜約１．２５ｇ／ｃｃ、約０．５０ｇ／ｃｃ〜約１．００ｇ／ｃｃ、約０．５０ｇ／ｃｃ〜約０．７５ｇ／ｃｃ、約０．６０ｇ／ｃｃ〜約２．００ｇ／ｃｃ、約０．６０ｇ／ｃｃ〜約１．５０ｇ／ｃｃ、約０．６０ｇ／ｃｃ〜約１．２５ｇ／ｃｃ、約０．６０ｇ／ｃｃ〜約１．００ｇ／ｃｃ、約０．７０ｇ／ｃｃ〜約２．００ｇ／ｃｃ、約０．７０ｇ／ｃｃ〜約１．５０ｇ／ｃｃ、約０．７０ｇ／ｃｃ〜約１．２５ｇ／ｃｃ、約０．７０ｇ／ｃｃ〜約１．００ｇ／ｃｃ、約１．００ｇ／ｃｃ〜約２．００ｇ／ｃｃ、約１．００ｇ／ｃｃ〜約１．５０ｇ／ｃｃ、約１．００ｇ／ｃｃ〜約１．２５ｇ／ｃｃ、約１．２５ｇ／ｃｃ〜約２．００ｇ／ｃｃ、約１．２５ｇ／ｃｃ〜約１．５０ｇ／ｃｃ、または約１．５０ｇ／ｃｃ〜約２．００ｇ／ｃｃであり得る。特定の実施形態では、部分密度は約０．４０ｇ／ｃｃ、約０．４ｇ／ｃｃ、約０．５０ｇ／ｃｃ、約０．５５ｇ／ｃｃ、約０．６０ｇ／ｃｃ、約０．６５ｇ／ｃｃ、約０．７０ｇ／ｃｃ、約０．７５ｇ／ｃｃ、約０．８０ｇ／ｃｃ、約０．８５ｇ／ｃｃ、約０．９０ｇ／ｃｃ、約０．９５ｇ／ｃｃ、約１．００ｇ／ｃｃ、約１．０５ｇ／ｃｃ、約１．１０ｇ／ｃｃ、約１０．１５ｇ／ｃｃ、約１．２０ｇ／ｃｃ、約１．２５ｇ／ｃｃ、約１．３０ｇ／ｃｃ、約１．３５ｇ／ｃｃ、約１．４０ｇ／ｃｃ、約１．４０ｇ／ｃｃ、約１．５０ｇ／ｃｃ、約１．５５ｇ／ｃｃ、約１．６０ｇ／ｃｃ、約１．６５ｇ／ｃｃ、約１．７０ｇ／ｃｃ、約１．７５ｇ／ｃｃ、約１．８０ｇ／ｃｃ、約１．８５ｇ／ｃｃ、約１．９０ｇ／ｃｃ、約１．９５ｇ／ｃｃ、または約２．００ｇ／ｃｃである。
【手続補正４】
【補正対象書類名】明細書
【補正対象項目名】００９８
【補正方法】変更
【補正の内容】
【００９８】
実施例８：Ｎｕｃｈａｒ（登録商標）ＳＡ−１５００活性炭とＰＴＦＥとの結合Ｎｕｃｈａｒ（登録商標）ＳＡ−１５００および６０ｗｔ％ポリテトラフルオロエチレン分散液を、１９：１のＮｕｃｈａｒ（登録商標）ＳＡ−１５００対ポリテトラフルオロエチレン（すなわち、５ｗｔ％ＰＴＦＥ）の比で混合した。この材料を実施例２と同様に水を加えて混合し、次いでトレイオーブン（１１０℃に設定）で乾燥させて水を蒸発させた。乾燥させた材料を２１０℃に予熱した内径３インチの圧縮型に加え、５分間保持した後、７，０００ｐｓｉに加圧し、１０分間一定の圧力を維持した。熱の使用は、所望の領域における細孔体積の低い閉塞と相まって、炭素および結合剤の圧縮を高め、ＣＭＣおよびＵＨＭＷＰＥと比較して優れた体積分析能力をもたらす。さらに、結合剤がより少ない量であることで、モノリスにてより多くの吸着剤を使用することが可能になる。実施例８の天然ガス吸着能力試験は１ＬのＰａｒｒステンレス鋼反応器で行われたことに留意されたい。天然ガス／メタン吸着能力を測定するために先に概説した一連のステップは、圧力容器中のモノリスの直径によりよく適合するようにアルミニウム製スリーブを挿入したことを除いて同じままであった。Ｐａｒｒの利点は、試料の大きさがより大きく、モノリスの外側の範囲の外にある空のスペースの天然ガスに対するＰＶ＝ｚｎＲＴの補正の大きさが減ることに加えて、相対的に大きな内側の体積の方が、実際の燃料タンクの内側の体積に近くなっていることである。